(57)【要約】【課題】線材の全体の厚さを必要以上に厚くすることなく、酸化物超電導層への水分の浸入を抑えることができる酸化物超電導線材及びその製造方法の提供。【解決手段】本発明の酸化物超電導線材１０は、基材１と中間層２と酸化物超電導層３と銀層７がこの順に積層されてなる超電導積層体５が、銀層７から基材１まで達する溝加工部１１を介し、はんだ層１２を挟んで二つ折りにされてなることを特徴とする。【選択図】図１
2012209189.tif 000002
【特許請求の範囲】
【請求項１】
基材と中間層と酸化物超電導層と銀層がこの順に積層されてなる超電導積層体が、銀層から基材まで達する溝加工部を介し、はんだ層を挟んで二つ折りにされてなることを特徴とする酸化物超電導線材。
【請求項２】
前記はんだ層と前記銀層との間に金属安定化層が介在されてなることを特徴とする請求項１に記載の酸化物超電導線材。
【請求項３】
前記金属安定化層が、金属テープの貼り合わせ、又はめっきにより形成されてなることを特徴とする請求項２に記載の酸化物超電導線材。
【請求項４】
基材と中間層と酸化物超電導層と銀層がこの順に積層されてなる超電導積層体を準備する第１工程と、
前記超電導積層体の銀層側を、該超電導積層体の幅方向の中間部から長手方向に沿って銀層から基材に達するように溝加工して溝加工部を設ける第２工程と、
前記溝加工部が設けられた前記銀層側の上面にはんだ層を形成する第３工程と、
前記はんだ層が内側となるように、前記溝加工部を介して前記超電導積層体を二つ折りにする第４工程と、
二つ折りにされた前記超電導積層体を加熱して前記はんだ層を溶融凝固させて前記超電導積層体を固定する第５工程と、
を備えることを特徴とする酸化物超電導線材の製造方法。
【請求項５】
前記第１工程において、前記銀層を積層した後に、前記銀層上に金属安定化層を積層し、前記第２工程において、前記超電導積層体の金属安定化層側を、該超電導積層体の幅方向の中間部から長手方向に沿って金属安定化層から基材に達するように溝加工して溝加工部を設け、前記第３工程において、前記溝加工部が設けられた前記金属安定化層側の上面にはんだ層を形成することを特徴とする請求項４に記載の酸化物超電導線材の製造方法。
【請求項６】
前記第１工程において、前記銀層上に金属テープを貼り合わせることにより、又は前記銀層を金属でめっきするにより前記銀層上に金属安定化層を積層することを特徴とする請求項５に記載の酸化物超電導線材の製造方法。
【請求項７】
前記第２工程において、レーザー又は回転刃により前記溝加工部を設けることを特徴とする請求項４〜６のいずれか一項に記載の酸化物超電導線材の製造方法。
【発明の詳細な説明】
【技術分野】
【０００１】
本発明は、超酸化物超電導線材及びその製造方法に関する。
【背景技術】
【０００２】
近年になって発見されたＲＥ−１２３系酸化物超電導体（ＲＥＢａ２Ｃｕ３Ｏ７−Ｘ：ＲＥはＹを含む希土類元素）は、液体窒素温度以上で超電導性を示し、電流損失が低いため、実用上極めて有望な素材とされており、これを線材に加工して電力供給用の導体あるいは磁気コイル等として使用することが要望されている。この酸化物超電導体を線材に加工するための方法として、金属基材テープ上に酸化物超電導層を形成する方法が研究されている。
【０００３】
酸化物超電導線材にあっては、酸化物超電導層上に薄い銀の安定化層を形成し、その上に銅などの良導電性金属材料からなる厚い安定化層を設けた２層構造の安定化層を積層する構造が採用されている。前記銀の安定化層は、酸化物超電導層を水分から保護する目的のためにも設けられており、銅の安定化層は、酸化物超電導層が超電導状態から常電導状態に遷移しようとしたとき、該酸化物超電導層の電流を転流させるバイパスとして機能させ、酸化物超電導線材を電気的に保護するための目的で設けられている。
【０００４】
２層構造の安定化層を形成する技術の一例として、酸化物超電導層が積層された超電導積層体の外周全面にスパッタリングにより薄い銀の安定化層を設けた後、線材全体を硫酸銅水溶液のめっき浴に浸漬し、電気めっきにより銀の安定化層上に銅の安定化層を形成する技術が知られている（特許文献１参照）。
【先行技術文献】
【特許文献】
【０００５】
【特許文献１】特開平７−３３５０５１号公報
【発明の概要】
【発明が解決しようとする課題】
【０００６】
ＲＥ−１２３系酸化物超電導層の特定組成のものは水分により劣化しやすく、線材を水分の多い環境に保管した場合や、線材に水分が付着した状態のまま放置した場合に、酸化物超電導層に水分が浸入すると、結晶構造が乱れ、超電導特性が低下する要因となる。
しかしながら、特許文献１のようにめっき処理して銅の安定化層を形成した構造では、銅めっき部にピンホールといった欠陥があると、めっき欠陥部から水分が浸入して酸化物超電導層に達し、酸化物超電導層が劣化してしまうおそれがある。
また、特許文献１のように、酸化物超電導層が積層された超電導積層体の外周全面に銀の安定化層を設け、さらに外周全面に厚い銅の安定化層を設けた構造では、線材の全体の厚さが厚くなり、臨界電流密度が低くなってしまうおそれがある。
【０００７】
本発明は、以上のような従来の実情に鑑みなされたものであり、線材の全体の厚さを必要以上に厚くすることなく、酸化物超電導層への水分の浸入を抑えることができる酸化物超電導線材及びその製造方法を提供することを目的とする。
【課題を解決するための手段】
【０００８】
上記課題を解決するため、本発明の酸化物超電導線材は、基材と中間層と酸化物超電導層と銀層がこの順に積層されてなる超電導積層体が、銀層から基材まで達する溝加工部を介し、はんだ層を挟んで二つ折りにされてなることを特徴とする。
本発明の酸化物超電導線材は、酸化物超電導層が基材に挟まれるように、溝加工部を介して、基材を二つ折りにしてなる構成である。そのため、線材の全体の厚さを厚くすることなく、酸化物超電導層が外部から遮蔽された構成を実現できる。
従って、酸化物超電導層への水分の浸入を抑えるので、酸化物超電導層が水分によりダメージを受けることがなく、超電導特性が劣化することを防止できる。
【０００９】
また、本発明の酸化物超電導線材において、前記はんだ層と前記銀層との間に金属安定化層が介在されてなることもできる。
この場合、酸化物超電導層のはんだ層側の面に銀層と金属安定化層を備える構成となるため、酸化物超電導層を安定化する効果が更に高まる。また、酸化物超電導層のはんだ層側の面が銀層、および金属安定化層により積層される構成となり、さらに効果的に酸化物超電導層への水分の浸入を抑えるので、酸化物超電導層が水分によりダメージを受けることがなくなり、超電導特性が劣化することをより確実に防止できる。
【００１０】
また、本発明の酸化物超電導線材において、前記金属安定化層が、金属テープの貼り合わせ、又はめっきにより形成されてなることもできる
金属安定化層が金属テープの貼り合わせにより形成されている場合、金属テープの厚さを調整することで容易に金属安定化層の厚さを調整できるので、酸化物超電導層を安定化するに充分な厚さを確保しやすく、安定化効果が高い酸化物超電導線材となる。また、金属安定化層がめっきにより形成されている場合、銀層の表面を覆うように金属安定化層が形成される構成となる。そのため、酸化物超電導層を外部からより効果的に遮蔽することができるので、水分による酸化物超電導層の劣化をさらに確実に抑制できる。
【００１１】
上記課題を解決するため、本発明の酸化物超電導線材の製造方法は、基材と中間層と酸化物超電導層と銀層がこの順に積層されてなる超電導積層体を準備する第１工程と、前記超電導積層体の銀層側を、該超電導積層体の幅方向の中間部から長手方向に沿って銀層から基材に達するように溝加工して溝加工部を設ける第２工程と、前記溝加工部が設けられた前記銀層側の上面にはんだ層を形成する第３工程と、前記はんだ層が内側となるように、前記溝加工部を介して前記超電導積層体を二つ折りにする第４工程と、二つ折りにされた前記超電導積層体を加熱して前記はんだ層を溶融凝固させて前記超電導積層体を固定する第５工程と、を備えることを特徴とする。
本発明の酸化物超電導線材の製造方法は、はんだ層のみが積層された超電導積層体を、二つ折りにして酸化物超電導層が基材に挟まれるようにする構成である。
そのため、線材の全体の厚さを厚くすることなく、酸化物超電導層が外部から遮蔽された構成の酸化物超電導線材を製造できる。従って、酸化物超電導層への水分の浸入を抑えるので、酸化物超電導層が水分によりダメージを受けることがなく、超電導特性の劣化を防止する酸化物超電導線材を提供できる。
【００１２】
また、本発明の酸化物超電導線材の製造方法は、前記第１工程において、前記銀層を積層した後に、前記銀層上に金属安定化層を積層し、前記第２工程において、前記超電導積層体の金属安定化層側を、該超電導積層体の幅方向の中間部から長手方向に沿って金属安定化層から基材に達するように溝加工して溝加工部を設け、前記第３工程において、前記溝加工部が設けられた前記金属安定化層側の上面にはんだ層を形成することもできる。
この場合、酸化物超電導層のはんだ層側の面に銀層と金属安定化層を形成する構成となるため、酸化物超電導層を安定化する効果が更に向上した酸化物超電導線材を製造できる。また、酸化物超電導層のはんだ層側の面が銀層、および金属安定化層により積層される構成の酸化物超電導線材が製造できるため、さらに効果的に酸化物超電導層への水分の浸入を抑えるので、酸化物超電導層が水分によりダメージを受けて超電導特性が劣化することをより確実に防ぐことができる酸化物超電導線材を提供できる。
【００１３】
また、本発明の酸化物超電導線材の製造方法は、前記第１工程において、前記銀層上に金属テープを貼り合わせることにより、又は前記銀層を金属でめっきするにより前記銀層上に金属安定化層を積層することもできる。
金属安定化層を金属テープの貼り合わせにより形成する場合、金属テープの厚さを調整することで容易に金属安定化層の厚さを調整できるので、酸化物超電導層を安定化するに充分な厚さを確保しやすく、安定化効果が高い酸化物超電導線材を製造することができる。また、金属安定化層をめっきにより形成する場合、銀層の表面を覆うように金属安定化層を形成する構成となる。そのため、超電導積層体を外部からより効果的に遮蔽することができるので、水分による酸化物超電導層の劣化をさらに確実に抑制する酸化物超電導線材を提供できる。
【００１４】
また、本発明の酸化物超電導線材の製造方法は、前記第２工程において、レーザー又は回転刃により前記溝加工部を設けることもできる。
この場合、レーザーの出力や回転刃の厚さを調整することで容易に溝加工部の幅及び深さを調整できるため、超電導積層体を二つ折りにする際、酸化物超電導層にクラックが生じないので、超電導特性の劣化を抑制した酸化物超電導線材を提供することができる。
【発明の効果】
【００１５】
本発明によれば、線材の全体の厚さを必要以上に厚くすることなく、酸化物超電導層への水分の浸入を抑えることができる酸化物超電導線材及びその製造方法が提供される。
【図面の簡単な説明】
【００１６】
【図１】本発明に係る酸化物超電導線材の第１実施形態を示す断面斜視図である。
【図２】本発明に係る酸化物超電導線材の第１実施形態に用いられる超電導積層体の断面斜視図である。
【図３】本発明に係る酸化物超電導線材の第１実施形態の製造方法の一例を説明する図である。
【図４】本発明に係る酸化物超電導線材の製造装置の一例を示す構成図である。
【図５】本発明に係る酸化物超電導線材の第２実施形態に用いられる超電導積層体の断面斜視図である。
【図６】本発明に係る酸化物超電導線材の第２実施形態を示す断面斜視図である。
【図７】本発明に係る酸化物超電導線材の第２実施形態の製造方法の一例を説明する図である。
【発明を実施するための形態】
【００１７】
以下、本発明に係る酸化物超電導線材及びその製造方法の実施形態について図面に基づいて説明する。
［第１実施形態］
図１は、本発明に係る酸化物超電導線材の第１実施形態を示す断面斜視図である。図１に示すように、酸化物超電導層３が基材１に挟まれるように、溝加工部１１を介して、基材１を二つ折りにしてなる構造となっている。
【００１８】
図２は、本発明に係る酸化物超電導線材の第１実施形態に用いられる超電導積層体５の断面斜視図である。
図２に示す超電導積層体５は、基材１の上に中間層２と酸化物超電導層３と銀層７が順次積層された構造となっている。
【００１９】
基材１は、通常の超電導線材の基材として使用し得るものであれば良く、長尺のプレート状、シート状又はテープ状であることが好ましく、耐熱性の金属からなるものが好ましい。耐熱性の金属の中でも、合金が好ましく、ニッケル（Ｎｉ）合金又は銅（Ｃｕ）合金がより好ましい。中でも、市販品であればハステロイ（商品名、ヘインズ社製）が好適であり、モリブデン（Ｍｏ）、クロム（Ｃｒ）、鉄（Ｆｅ）、コバルト（Ｃｏ）等の成分量が異なる、ハステロイＢ、Ｃ、Ｇ、Ｎ、Ｗ等のいずれの種類も使用できる。また、基材１としてニッケル（Ｎｉ）合金などに集合組織を導入した配向金属基材を用い、その上に中間層２および酸化物超電導層３を形成してもよい。
基材１の厚さは、目的に応じて適宜調整すれば良く、通常は、１０〜５００μｍであることが好ましく、２０〜２００μｍであることがより好ましい。下限値以上とすることで強度が一層向上し、上限値以下とすることでオーバーオールの臨界電流密度を一層向上させることができる。
【００２０】
中間層２は、酸化物超電導層３の結晶配向性を制御し、基材１中の金属元素の酸化物超電導層３への拡散を防止するものである。さらに、基材１と酸化物超電導層３との物理的特性（熱膨張率や格子定数等）の差を緩和するバッファー層として機能し、その材質は、物理的特性が基材１と酸化物超電導層３との中間的な値を示す金属酸化物が好ましい。中間層２の好ましい材質として具体的には、Ｇｄ２Ｚｒ２Ｏ７、ＭｇＯ、ＺｒＯ２−Ｙ２Ｏ３（ＹＳＺ）、ＳｒＴｉＯ３、ＣｅＯ２、Ｙ２Ｏ３、Ａｌ２Ｏ３、Ｇｄ２Ｏ３、Ｚｒ２Ｏ３、Ｈｏ２Ｏ３、Ｎｄ２Ｏ３等の金属酸化物が例示できる。
中間層２は、単層でも良いし、複数層でも良い。例えば、前記金属酸化物からなる層（金属酸化物層）は、結晶配向性を有していることが好ましく、複数層である場合には、最外層（最も酸化物超電導層３に近い層）が少なくとも結晶配向性を有していることが好ましい。
【００２１】
さらに、本発明において、中間層２は、基材１側に拡散防止層とベッド層が積層された複数層構造でもよい。この場合、基材１とベッド層との間に拡散防止層が介在された構造となる。拡散防止層は、基材１の構成元素拡散を防止する目的で形成されたもので、窒化ケイ素（Ｓｉ３Ｎ４）、酸化アルミニウム（Ａｌ２Ｏ３）、あるいは希土類金属酸化物等から構成され、その厚さは例えば１０〜４００ｎｍである。なお、拡散防止層の結晶性は問われないので、通常のスパッタ法等の成膜法により形成すればよい。
このように基材１とベッド層との間に拡散防止層を介在させることにより、中間層２を構成する他の層や酸化物超電導層３等を形成する際に、必然的に加熱され、又は熱処理される結果として熱履歴を受ける場合に、基材１の構成元素の一部がベッド層を介して酸化物超電導層３側に拡散することを効果的に抑制することができる。基材１とベッド層との間に拡散防止層を介在させる場合の例としては、拡散防止層としてＡｌ２Ｏ３、ベッド層としてＹ２Ｏ３を用いる組み合わせを例示することができる。
【００２２】
また中間層２は、前記金属酸化物層の上に、さらにキャップ層が積層された複数層構造でも良い。キャップ層は、酸化物超電導層３の配向性を制御する機能を有するとともに、酸化物超電導層３を構成する元素の中間層２への拡散や、酸化物超電導層３積層時に使用するガスと中間層２との反応を抑制する機能等を有するものである。
【００２３】
キャップ層は、前記金属酸化物層の表面に対してエピタキシャル成長し、その後、横方向（面方向）に粒成長（オーバーグロース）して、結晶粒が面内方向に選択成長するという過程を経て形成されたものが好ましい。このようなキャップ層は、前記金属酸化物層よりも高い面内配向度が得られる。
キャップ層の材質は、上記機能を発現し得るものであれば特に限定されないが、好ましいものとして具体的には、ＣｅＯ２、Ｙ２Ｏ３、Ａｌ２Ｏ３、Ｇｄ２Ｏ３、Ｚｒ２Ｏ３、Ｈｏ２Ｏ３、Ｎｄ２Ｏ３等が例示できる。キャップ層の材質がＣｅＯ２である場合、キャップ層は、Ｃｅの一部が他の金属原子又は金属イオンで置換されたＣｅ−Ｍ−Ｏ系酸化物を含んでいても良い。
キャップ層は、ＰＬＤ法（パルスレーザ蒸着法）、スパッタリング法等で成膜することができるが、大きな成膜速度を得られる点でＰＬＤ法を用いることが好ましい。
【００２４】
中間層２の厚さは、目的に応じて適宜調整すれば良いが、通常は、０．１〜５μｍである。
中間層２が、前記金属酸化物層の上にキャップ層が積層された複数層構造である場合には、キャップ層の厚さは、通常は、０．１〜１．５μｍである。
【００２５】
中間層２は、スパッタ法、真空蒸着法、レーザ蒸着法、電子ビーム蒸着法、イオンビームアシスト蒸着法（以下、ＩＢＡＤ法と略記する）等の物理的蒸着法；化学気相成長法（ＣＶＤ法）；塗布熱分解法（ＭＯＤ法）；溶射等、酸化物薄膜を形成する公知の方法で積層できる。特に、ＩＢＡＤ法で形成された前記金属酸化物層は、結晶配向性が高く、酸化物超電導層３やキャップ層の結晶配向性を制御する効果が高い点で好ましい。ＩＢＡＤ法とは、蒸着時に、結晶の蒸着面に対して所定の角度でイオンビームを照射することにより、結晶軸を配向させる方法である。通常は、イオンビームとして、アルゴン（Ａｒ）イオンビームを使用する。例えば、Ｇｄ２Ｚｒ２Ｏ７、ＭｇＯ又はＺｒＯ２−Ｙ２Ｏ３（ＹＳＺ）からなる中間層２は、ＩＢＡＤ法における配向度を表す指標であるΔΦ（ＦＷＨＭ：半値全幅）の値を小さくできるため、特に好適である。
【００２６】
酸化物超電導層３は通常知られている組成の酸化物超電導体からなるものを広く適用することができ、ＲＥＢａ２Ｃｕ３Ｏｙ（ＲＥはＹ、Ｌａ、Ｎｄ、Ｓｍ、Ｅｒ、Ｇｄ等の希土類元素を表す）なる材質のもの、具体的には、Ｙ１２３（ＹＢａ２Ｃｕ３Ｏｙ）又はＧｄ１２３（ＧｄＢａ２Ｃｕ３Ｏｙ）を例示することができる。また、その他の酸化物超電導体、例えば、Ｂｉ２Ｓｒ２Ｃａｎ−１ＣｕｎＯ４＋２ｎ＋δなる組成等に代表される臨界温度の高い他の酸化物超電導体からなるものを用いても良いのは勿論である。
酸化物超電導層３は、スパッタ法、真空蒸着法、レーザ蒸着法、電子ビーム蒸着法等の物理的蒸着法；化学気相成長法（ＣＶＤ法）；塗布熱分解法（ＭＯＤ法）等で積層でき、なかでもレーザ蒸着法が好ましい。
酸化物超電導層３の厚みは、０．５〜５μｍ程度であって、均一な厚みであることが好ましい。
【００２７】
酸化物超電導層３の上面を覆うように形成されている銀層７は、スパッタ法などの気相法により成膜されており、その厚さを１〜３０μｍ程度とされる。なお、気相法により成膜された銀層７は、銀の粒子が酸化物超電導層３の表面に被着して膜を形成している。そのため、銀層７は全体的に均一な膜ではなく、膜厚や膜表面形状にバラつきがある場合もありうる。銀層７の形成方法の詳細については、後述する。
銀層７を備える構成とする理由としては、銀は良導電性かつ酸化物超電導層３と接触抵抗が低くなじみの良い点、及び、酸化物超電導層３に酸素をドープするアニール工程においてドープした酸素を酸化物超電導層３から逃避し難くする性質を有する点を挙げることができる。
【００２８】
本実施形態の酸化物超電導線材の製造方法の詳細は後述するが、図１に示されるように、酸化物超電導線材１０は、超電導積層体５の銀層７側に、該超電導積層体５の幅方向の中間部から長手方向に沿って銀層７から基材１に達するように溝加工部１１が設けられ、溝加工部１１が設けられた銀層７側の上面に被着するようにはんだ層１２が積層され、はんだ層１２が内側となるように前記溝加工部１１を介して前記超電導積層体５が二つ折りにされてなる。
すなわち、酸化物超電導線材１０は、基材１と中間層２と酸化物超電導層３と銀層７がこの順に積層されてなる超電導積層体５が、銀層７から基材１まで達する溝加工部１１を介し、はんだ層１２を挟んで二つ折りにされてなる構造となっている。
【００２９】
次に図３を参照して、本実施形態の酸化物超電導線材１０の製造方法について説明する。
本実施形態の酸化物超電導線材１０の製造方法は、基材１と中間層２と酸化物超電導層３と銀層７がこの順に積層されてなる超電導積層体５を準備する第１工程と、前記超電導積層体５の銀層７側を、該超電導積層体５の幅方向の中間部から長手方向に沿って銀層７から基材１に達するように溝加工して溝加工部１１を設ける第２工程と、前記溝加工部１１が設けられた前記銀層７側の上面にはんだ層１２を形成する第３工程と、前記はんだ層１２が内側となるように、前記溝加工部１１を介して前記超電導積層体５を二つ折りにする第４工程と、二つ折りにされた前記超電導積層体５を加熱して前記はんだ層１２を溶融凝固させて前記超電導積層体５を固定する第５工程と、を備える。
【００３０】
まず、前述した超電導積層体５を準備する（第１工程）。一例として、基材１上にスパッタ法で拡散防止層とベッド層を形成した後、このベッド層の上にＩＢＡＤ法で中間層２を形成し、さらにＰＬＤ法でキャップ層と酸化物超電導層３を形成し、次に、酸化物超電導層３の上面に銀層７を形成して超電導積層体５を作製する。
銀層７の形成方法は特に限定されず従来公知の方法を適用できるが、気相法により形成することが好ましい。気相法としては、スパッタ法、真空蒸着法、レーザ蒸着法、電子ビーム蒸着法等の物理的蒸着法、化学気相成長法（ＣＶＤ法）が挙げられるが、比較的簡便に成膜が可能であり、コストも安価であるため、スパッタ法が特に好ましい。スパッタ法としては、イオンビームスパッタ法、ＤＣ（直流）スパッタ法、ＲＦ（高周波）スパッタ法、マグネトロンスパッタ法のいずれの方法でもよい。
【００３１】
形成する銀層７の厚さは、１〜３０μｍ程度とされ、上記の如くスパッタ法等の気相法により形成された場合は、０．５〜２６μｍ程度とされる。なお、気相法により成膜された銀層７は、銀の粒子が超電導積層体５の表面（成膜面）に被着して膜を形成している。そのため、銀層７は全体的に均一な膜ではなく、膜厚や膜表面形状にバラつきがある場合もありうる。
【００３２】
次に、超電導積層体５の銀層７側を、超電導積層体５の幅方向の中間部から長手方向に沿って銀層７から基材１に達するように溝加工して溝加工部１１を設ける（第２工程）。溝加工部１１の形成方法は特に限定されず従来公知の方法を適用できるが、レーザー又は回転刃により形成することが好ましい。図３に示すように、レーザー加工機１３を用いる場合には、加工時に超電導積層体５が応力や圧力により変形するおそれがない。レーザーの出力や回転刃の厚さを調整することで容易に溝加工部１１の幅及び深さを調整できる。また、超電導積層体５の搬送速度を変えることにより、更に正確な調節が可能となる。
溝加工部１１の幅は、２０〜１００μｍ程度とされ、溝加工部１１の深さは、基材１の厚さの１／３〜１／２程度の深さに達する程度とされる。
溝加工部１１を設けずに基材１を二つ折りにすると、酸化物超電導層３の折り曲げ部分に不定形のクラックが多数生じてしまうので、酸化物超電導線材１０の超電導特性が劣化してしまう。一方、溝加工部１１を設けることにより、超電導積層体５を二つ折りにする際、酸化物超電導層３に不用なクラックが生じないので、超電導特性の劣化を抑制した酸化物超電導線材１０を提供することができる。
【００３３】
次に溝加工部１１が設けられた銀層７側の上面にはんだ層１２を形成する（第３工程）。はんだ層１２の厚さは、２０〜３０μｍ程度とされる。はんだ層は、はんだテープを被着させたものであっても、はんだ付けによって形成したものであってもよい。また、はんだ層の材料として錫、錫−銀系合金や錫−ビスマス系合金等を適宜用いることができる。
【００３４】
次にはんだ層１２が内側となるように、溝加工部１１を介して超電導積層体５を二つ折りにする（第４工程）。溝加工部１１を介することにより超電導積層体５を折り曲げやすくすることができる。尚、上述したように、折り曲げの観点から基材１の厚さの１／３〜１／２程度の深さに達するように溝加工部１１を設けることが好ましい。
【００３５】
次に二つ折りにされた超電導積層体５を加熱してはんだ層１２を溶融凝固させて超電導積層体５を固定する（第５工程）。
以上の工程により、酸化物超電導線材１０を製造できる。
【００３６】
さらに本実施形態の酸化物超電導線材１０の製造方法を、酸化物超電導線材の製造装置３０（以下、「製造装置３０」と称する。）を用いて説明する。
図４に示すように、製造装置３０は、超電導積層体５を溝加工するレーザー加工機構１３と、超電導積層体５にはんだテープ２０を沿わせてはんだ層を積層するはんだ沿わせ機構５０と、超電導積層体５を溝加工部を介して二つ折りにする折り曲げ機構４０と、折り曲げられた超電導積層体５を固定する固定機構６０とを備えている。
詳しくは、製造装置３０は、超電導積層体５を巻き付けて備え、超電導積層体５を送り出し可能な第１リール装置３１と、はんだテープ２０を巻き付けて備え、はんだテープ２０を送り出し可能な第２リール装置３２と、送り出された超電導積層体５およびはんだテープ２０を、はんだ沿わせ機構５０に案内する搬送ローラ５１と、固定機構６０により形成された酸化物超電導線材１を巻き取る巻き取り装置３３とを備えている。
【００３７】
図４に示すように、固定機構６０は、はんだ層が積層され、二つ折りにされた超電導積層体５をはんだ層の融点以上の温度に加熱する本加熱機構（加熱部）６１と、二つ折りにされた超電導積層体５を固定するように押し付けながら徐々に冷却する一対の加圧ローラ６２とを有している。
二つ折りにされた超電導積層体５は、本加熱機構６１内を挿通することにより所定の温度に加熱される。加圧ローラ６２は、不図示のヒータ、および加圧ローラ６２の外周面上に取付けられた不図示のブラシを有している。
以上の工程により、酸化物超電導線材１０が製造される。
【００３８】
本実施形態の酸化物超電導線材１０は、はんだ層１２のみが積層された超電導積層体５を、酸化物超電導層３が基材１に挟まれるように二つ折りにしてなる構成である。そのため、線材の全体の厚さを厚くすることなく、酸化物超電導層３が外部から遮蔽された構成を実現できる。
従って、酸化物超電導層３への水分の浸入を抑えるので、酸化物超電導層３が水分によりダメージを受けることがなく、超電導特性が劣化することを防止できる。
【００３９】
また、本実施形態の酸化物超電導線材１０は、基材１が酸化物超電導層３より外側に位置した構成である。
従って、酸化物超電導層３が基材１により外部から遮蔽された構成を実現できるので、外部からの衝撃によりダメージを受けることがなく、超電導特性が劣化することを防止できる。
【００４０】
また、本実施形態の酸化物超電導線材１０は、基材１と中間層２と酸化物超電導層３と銀層７がこの順に積層されてなる超電導積層体５が、銀層７から基材１まで達する溝加工部１１を介し、はんだ層１２を挟んで二つ折りにされてなる構成である。そのため、酸化物超電導層３は、酸化物超電導線材１０の中立軸の近くに位置し、引張応力及び圧縮応力を受けにくい。従って、線材を巻胴などに巻回してコイル加工して超電導コイルとする際に、線材の表裏を考慮する必要がないため、本実施形態の酸化物超電導線材１０を超電導コイルとして好適に用いることができる。
【００４１】
さらに、本実施形態の酸化物超電導線材１０は、上記の如くはんだ層１２のみが積層された超電導積層体５を、二つ折りにしてなる構成であるため、線材の小型化が可能であり、線材をコイル加工して超電導コイルとする際にも巻回しに要する時間を短縮でき、取り扱い性が良好である。
【００４２】
本発明の酸化物超電導線材１０の製造方法は、はんだ層１２のみが積層された超電導積層体５を、二つ折りにして酸化物超電導層３が基材１に挟まれるようにする構成である。
そのため、線材の全体の厚さを必要以上に厚くすることなく、酸化物超電導層３を外部から遮蔽した構成の酸化物超電導線材１０を製造できる。従って、酸化物超電導層３への水分の浸入を抑えるので、酸化物超電導層３が水分によりダメージを受けることがなく、超電導特性の劣化を防止する酸化物超電導線材１０を製造できる。
【００４３】
本実施形態の酸化物超電導線材１０の製造方法は、超電導積層体５の銀層７側を、該超電導積層体５の幅方向の中間部から長手方向に沿って銀層７から基材１に達するように溝加工して溝加工部１１を設ける工程（第２工程）を有する構成である。
超電導積層体５の銀層７側に溝加工部１１を設けることにより、超電導積層体５を二つ折りにする際、酸化物超電導層３に不用なクラックが生じないので、超電導特性の劣化を抑制した酸化物超電導線材１０を製造することができる。
また、本実施形態の酸化物超電導線材の製造方法は、第２工程において、レーザー又は回転刃により前記溝加工部１１を設ける工程を有する構成とすることもできる。この場合、レーザーの出力や回転刃の厚さを調整することで容易に溝加工部１１の幅及び深さを調整できる。
【００４４】
本実施形態の酸化物超電導線材１０の製造方法は、二つ折りにされた超電導積層体５を加熱してはんだ層１２を溶融凝固させて超電導積層体５を固定する工程（第５工程）を有する構成である。そのため、万一、銀層７の一部が剥離して剥離部が形成され、酸化物超電導層３の一部が露出している場合にも、溶融したはんだ層１２により銀層７の剥離部が埋められ、酸化物超電導層３を外部から遮蔽する構造を実現できる。そのため、銀層７に剥離部がある場合にも、酸化物超電導層３への水分の浸入および超電導特性の劣化を抑制できる。
【００４５】
このような銀層７の剥離部は頻繁に形成されるものではないが、製造工程中に銀層７の一部が僅かに剥離してしまう場合に形成されうる。例えば、中間層２や酸化物超電導層３の成膜等の製造工程途中に混入した異物が除去されず酸化物超電導層３に付着した状態で銀層７を成膜した場合には、該異物の剥離に伴い銀層７の一部も剥離してしまう場合がある。異物の混入を防ぐためには、線材の洗浄が有効であるが、線材に付着した異物はエアー洗浄などでは除去しにくく、また、線材表面をブラッシングして洗浄すると、表面の膜を傷つけてしまい、特性が劣化するおそれがある。線材の長尺化や製造本数の増加により銀層７に剥離部が形成される可能性が高くなるため、銀層７への剥離部の導入を完全に無くすことより、銀層７形成後に剥離部を修復する方がより現実的である。
本実施形態の酸化物超電導線材１０の製造方法によれば、製造工程の簡略化、不良品率の低下、生産性の向上が望める。
【００４６】
［第２実施形態］
図５は本発明に係る酸化物超電導線材の第２実施形態に用いられる超電導積層体の断面斜視図である。
図５に示す超電導積層体５Ｂは、基材１の上に中間層２と酸化物超電導層３と銀層７とを順次積層し、この銀層７上に金属安定化層８が積層された構造となっている。
また、図６は、本発明に係る酸化物超電導線材の第２実施形態（酸化物超電導線材１０Ｂ）を示す断面斜視図である。
【００４７】
本実施形態の酸化物超電導線材１０Ｂに用いられる超電導積層体５Ｂは、前記第１実施形態の酸化物超電導線材１０に用いられる超電導積層体５の構成に加え、酸化物超電導層３の上面に形成された銀層７の上に金属安定化層８が積層された構成となっている。図５において、上記第１実施形態の酸化物超電導線材１０と同一の構成要素には同一の符号を付し、説明を省略する。
【００４８】
金属安定化層８は、良導電性の金属材料からなり、酸化物超電導層３が超電導状態から常電導状態に遷移しようとした時に、銀層７とともに、酸化物超電導層３の電流が転流するバイパスとして機能する。
金属安定化層８を構成する金属材料としては、良導電性を有するものであればよく、特に限定されないが、銅、黄銅（Ｃｕ−Ｚｎ合金）、Ｃｕ−Ｎｉ合金等の銅合金、ステンレス等の比較的安価な材質からなるものを用いることが好ましく、中でも高い導電性を有し、安価であることがら銅製が好ましい。
なお、酸化物超電導線材１０Ｂを超電導限流器に使用する場合は、金属安定化層８は抵抗金属材料より構成され、Ｎｉ−Ｃｒ等のＮｉ系合金などを使用できる。
【００４９】
金属安定化層８の形成方法は特に限定されず、例えば、銅などの良導電性材料よりなる金属テープをはんだなどの接合剤を介して銀層７上に積層することにより形成できる。
金属安定化層８の厚さは特に限定されず、適宜調整可能であるが、１０〜３００μｍとすることが好ましい。下限値以上とすることにより酸化物超電導層３を安定化する一層高い効果が得られ、上限値以下とすることにより酸化物超電導線材１０Ｂを薄型化できる。
【００５０】
図６は、本発明に係る酸化物超電導線材の第２実施形態を示す断面斜視図である。本実施形態の酸化物超電導線材の製造方法の詳細は後述するが、酸化物超電導線材１０Ｂは、超電導積層体５Ｂの金属安定化層８側に、該超電導積層体５Ｂの幅方向の中間部から長手方向に沿って金属安定化層８から基材１に達するように溝加工部１１Ｂが設けられ、溝加工部１１Ｂが設けられた金属安定化層８側の上面に被着するようにはんだ層１２が積層され、はんだ層１２が内側となるように前記溝加工部１１Ｂを介して前記超電導積層体５Ｂが二つ折りにされてなる。
すなわち、酸化物超電導線材１０Ｂは、はんだ層１２と銀層７との間に金属安定化層８が介在されてなる構造となっている。
従って、本実施形態の酸化物超電導線材１０Ｂは、酸化物超電導層が積層された超電導積層体の外周全面に銀の安定化層を設け、さらに銅の安定化層を設けた構造と比較して、線材の全体の厚さが厚くならず、臨界電流密度が低くなってしまうおそれがない。
【００５１】
次に、本実施形態の酸化物超電導線材１０Ｂの製造方法について説明する。
本実施形態の酸化物超電導線材１０Ｂの製造方法は、まず、前述の第１実施形態の酸化物超電導線材１０の製造方法の第１工程において、銀層７を積層した後に、銀層７上に金属安定化層８を積層して超電導積層体５Ｂを準備する。
次いで、前述の第１実施形態の酸化物超電導線材１０の製造方法の第２工程において、超電導積層体５Ｂの金属安定化層８側を、該超電導積層体５Ｂの幅方向の中間部から長手方向に沿って銀層７から基材１に達するように溝加工して溝加工部１１Ｂを設ける。
次いで、前述の第１実施形態の酸化物超電導線材１０の製造方法の第３工程において、溝加工部１１Ｂが設けられた金属安定化層８側の上面にはんだ層１２を形成する。
その後、前述の第１実施形態の酸化物超電導線材１０の製造方法の第４工程及び第５工程と同様の工程を行う。
以上の工程により、本実施形態の酸化物超電導線材１０Ｂを製造できる。
【００５２】
第１工程において、金属安定化層８を金属テープの貼り合わせにより形成することができる。金属テープの厚さを調整することで容易に金属安定化層８の厚さを調整できるので、酸化物超電導層３を安定化するに充分な厚さを確保しやすく、安定化効果が高い酸化物超電導線材１０Ｂとなる。
次いで、第２工程において、超電導積層体５Ｂの金属安定化層８側を溝加工して溝加工部１１Ｂを設けるが、前述の第１実施形態の第２工程と第３工程の間に、折り曲げ後の超電導積層体５Ｂの幅と同じ幅の金属テープ２枚を、溝加工部１１Ｂを覆わないように銀層７に貼り合わせてもよい。
【００５３】
また、第１工程において、金属安定化層８は、電気めっきによりすることもできる。金属安定化層８を構成する材質としては、良導電性の金属が好ましく、Ｃｕ、Ａｌなどが挙げられ、高い導電性を有するためＣｕが特に好ましい。金属安定化層８の厚さは特に限定されず、適宜変更可能であるが、１０〜１００μｍ程度とすることができ、２０μｍ以上１００μｍ以下とすることが好ましく、２０μｍ以上５０μｍ以下とすることがより好ましい。
金属安定化層８の厚さを１０μｍ以上とすることにより酸化物超電導層３を安定化する一層高い効果が得られ、１００μｍ以下とすることにより酸化物超電導線材１０Ｂを薄型化できる。
【００５４】
本実施形態の酸化物超電導線材１０Ｂは、上記第１実施形態の酸化物超電導線材１０の構成に加え、銀層７のはんだ層１２側の面に金属安定化層８を備える構成である。従って、本実施形態の酸化物超電導線材１０Ｂによれば、上記第１実施形態の酸化物超電導線材１０の効果に加え、酸化物超電導層３を安定化する効果が更に高まる。また、酸化物超電導層３のはんだ層１２側の面が銀層７および金属安定化層８により被覆されているため、上記第１実施形態の酸化物超電導線材１０よりも、さらに確実に酸化物超電導層３への水分の浸入を抑え、酸化物超電導層３が水分によりダメージを受けて超電導特性が劣化することを防ぐことができる。
【００５５】
また、本実施形態の酸化物超電導線材１０Ｂは、金属安定化層８が、金属テープの貼り合わせ、又はめっきにより形成されてなる構成とすることもできる。
金属安定化層８が金属テープの貼り合わせにより形成されている場合、金属テープの厚さを調整することで容易に金属安定化層８の厚さを調整できるので、酸化物超電導層３を安定化するに充分な厚さを確保しやすく、安定化効果が高い酸化物超電導線材１０Ｂとなる。また、金属安定化層８がめっきにより形成されている場合、銀層の表面を覆うように金属安定化層８が形成される構成となる。そのため、超電導積層体５Ｂを外部からより効果的に遮蔽することができるので、水分による酸化物超電導層１０Ｂの劣化をさらに確実に抑制できる。
【００５６】
本実施形態の酸化物超電導線材１０Ｂの製造方法は、酸化物超電導層３のはんだ層１２側の面に銀層７と金属安定化層８を形成する工程を有する構成とあるため、酸化物超電導層３を安定化する効果が更に向上した酸化物超電導線材１０Ｂを製造できる。また、酸化物超電導層３のはんだ層１２側の面が銀層７、および金属安定化層８により積層される構成の酸化物超電導線材１０Ｂが製造できるため、さらに効果的に酸化物超電導層３への水分の浸入を抑えるので、酸化物超電導層３が水分によりダメージを受けて超電導特性が劣化することをより確実に防ぐことができる酸化物超電導線材１０Ｂを提供できる。
【００５７】
また、本発明の酸化物超電導線材１０Ｂの製造方法は、前述した第１の実施形態の第１工程において、銀層７上に金属テープを貼り合わせることにより、又は銀層７を金属でめっきするにより銀層７上に金属安定化層８を積層する工程を有する構成とすることもできる。
金属安定化層８を金属テープの貼り合わせにより形成する場合、金属テープの厚さを調整することで容易に金属安定化層８の厚さを調整できるので、酸化物超電導層３を安定化するに充分な厚さを確保しやすく、安定化効果が高い酸化物超電導線材１０Ｂを製造することができる。また、金属安定化層８をめっきにより形成する場合、銀層７の表面を覆うように金属安定化層８を形成する工程を有する構成となる。そのため、超電導積層体５Ｂを外部からより効果的に遮蔽することができるので、水分による酸化物超電導層３の劣化をさらに確実に抑制する酸化物超電導線材１０Ｂを提供できる。
【００５８】
本実施形態の酸化物超電導線材１０Ｂの製造方法は、超電導積層体５Ｂの金属安定化層８側を、該超電導積層体５Ｂの幅方向の中間部から長手方向に沿って銀層７から基材１に達するように溝加工して溝加工部１１Ｂを設ける工程（第２工程）を有する構成である。
超電導積層体５Ｂの金属安定化層８側に溝加工部１１Ｂを設けることにより、超電導積層体５Ｂを二つ折りにする際、酸化物超電導層３にクラックが生じないので、超電導特性の劣化を抑制した酸化物超電導線材１０Ｂを製造することができる。
また、本実施形態の酸化物超電導線材の製造方法は、第２工程において、レーザー又は回転刃により前記溝加工部１１Ｂを設ける工程を有する構成とすることもできる。この場合、レーザーの出力や回転刃の厚さを調整することで容易に溝加工部１１Ｂの幅及び深さを調整できる。
【００５９】
本実施形態の酸化物超電導線材１０Ｂの製造方法は、二つ折りにされた超電導積層体５Ｂを加熱してはんだ層１２を溶融凝固させて超電導積層体５Ｂを固定する工程（第５工程）を有する構成である。万が一、銀層に数十μｍ程度の大きな剥離部が形成され、金属安定化層８により該剥離部が充分に埋められないような場合にも、はんだ層１２により金属安定化層８を被覆する構成であることにより、酸化物超電導層３を外部から完全に遮蔽し、酸化物超電導層３が水分により劣化することを抑制できる。
さらに、万が一、めっき法により形成された金属安定化層８にピンホールがあった場合にも、ピンホールをはんだ層１２により塞ぐことができる。
【００６０】
このような銀層７の剥離部は頻繁に形成されるものではないが、稀に、製造工程途中に銀層７の一部が僅かに剥離してしまう場合などがある。例えば、製造工程中に混入した異物が除去されず酸化物超電導層３に付着した状態で銀層７を成膜した場合には、該異物の剥離に伴い銀層７の一部も剥離してしまう場合がある。
異物の混入を防ぐためには、線材の洗浄が有効であるが、線材に付着した異物はエアー洗浄などでは除去しにくく、また、線材表面をブラッシングして洗浄すると、表面の膜を傷つけてしまい、特性が劣化するおそれがある。線材の長尺化や製造本数の増加により銀層７に剥離部が形成される可能性が高くなるため、銀層７への剥離部の導入を完全に無くすことより、銀層７形成後に剥離部を修復する方が、より現実的である。
【００６１】
本実施形態の酸化物超電導線材１０Ｂおよびその製造方法によれば、万が一異物が混入して銀層に剥離部が導入され、この剥離部がめっき法により形成された金属安定化層８でも埋め切れないような場合にも、はんだ層１２により被覆する構成であることにより、該剥離部を被覆して酸化物超電導層３が外部から完全に遮蔽された構造を実現できる。従って、本実施形態の酸化物超電導線材１０Ｂの製造方法によれば、製造工程の簡略化、不良品率の低下、生産性の向上が望める。
【００６２】
以上、本発明の酸化物超電導線材およびその製造方法について説明したが、上記実施形態において、酸化物超電導線材の各部、酸化物超電導線材の製造方法に使用する装置を構成する各部は一例であって、本発明の範囲を逸脱しない範囲で適宜変更することが可能である。
【実施例】
【００６３】
「実施例１」
幅１０ｍｍ、厚さ１００μｍのハステロイＣ２７６（米国ヘインズ社製商品名）製のテープ状の金属基材の上に、ＩＢＡＤ法により１．０μｍ厚のＧｄ２Ｚｒ２Ｏ７（ＧＺＯ）なる組成の中間層を形成し、さらにこの配向層の上にＰＬＤ法により１．０μｍ厚のＣｅＯ２なる組成のキャップ層を成膜した。次に、このキャップ層の上にＰＬＤ法により１．０μｍ厚のＧｄＢａ２Ｃｕ３Ｏ７−ｘなる組成の酸化物超電導層を形成し、酸化物超電導層の上に、スパッタ法により厚さ２μｍの銀層を成膜し、超電導積層体を作製した。
次に、図４で示した装置を用いて、超電導積層体に溝加工を行い、はんだテープを沿わせてはんだ層を積層し、二つ折りにした後、加熱してはんだ層のはんだを溶融し、二つ折りにされた超電導積層体を固定し、酸化物超電導線材を作製した。
超電導積層体の液体窒素温度（７７Ｋ）における臨界電流値は、Ｉｃ＝４００Ａであり、酸化物超電導線材の液体窒素温度（７７Ｋ）における臨界電流値は、Ｉｃ＝３８０Ａであり、超電導特性の低下は５％であった。
【００６４】
「比較例１」
実施例１と同様にして超電導積層体を作製し、図４で示した装置を用いて、超電導積層体に溝加工を行わず、はんだテープを沿わせてはんだ層を積層し二つ折りにした後、加熱して、はんだ層のはんだを溶融し、二つ折りにされた超電導積層体を固定し、酸化物超電導線材を作製した。
超電導積層体の液体窒素温度（７７Ｋ）における臨界電流値は、Ｉｃ＝４００Ａであり、酸化物超電導線材の液体窒素温度（７７Ｋ）における臨界電流値は、Ｉｃ＝３２０Ａであり、超電導特性の低下は２０％であった。
【００６５】
以上の結果により、本発明に係る実施例１の酸化物超電導線材は、基材と中間層と酸化物超電導層と銀層がこの順に積層されてなる超電導積層体が、銀層から基材まで達する溝加工部を介し、はんだ層を挟んで二つ折りにされてなる構成であり、酸化物超電導層の両面を二つ折りにした基材でカバーしているため、超電導特性の低下を５％に抑えることができる。かかる超電導特性の低下は溝加工部を設けたことに起因する。
一方、比較例１の酸化物超電導線材は、溝加工部を介さずに、超電導積層体が二つ折りにされてなる構成であるため、超電導特性の低下が２０％であった。かかる超電導特性の低下は、超電導積層体を二つ折りにすることにより、酸化物超電導層にクラックが多方向に生じたことに起因する。
【００６６】
「プレッシャークッカー試験」
実施例１の酸化物超電導線材、及び超電導積層体について、温度１２０℃、湿度１００％、圧力２気圧の雰囲気中に保持するプレッシャークッカー試験を行い、試験時間１００時間経過後の各酸化物超電導線材の液体窒素温度（７７Ｋ）における臨界電流値Ｉｃを測定した。
実施例１の酸化物超電導線材について、プレッシャークッカー試験前の臨界電流値は、Ｉｃ０＝３８０Ａであり、試験後の臨界電流値は、Ｉｃ＝３８０Ａであり、超電導特性の低下は０％であった。
一方、超電導積層体について、プレッシャークッカー試験前の臨界電流値は、Ｉｃ０＝４００Ａであり、試験後の臨界電流値は、Ｉｃ＝０Ａであり、超電導特性の低下は１００％であった。
【００６７】
以上の結果により、本発明に係る実施例１の酸化物超電導線材は、酸化物超電導層の両面を二つ折りにした基材でカバーしている構成であるため、酸化物超電導層への水分の浸入を抑えることができ、水分侵入により酸化物超電導層が劣化することを抑制できることが明らかである。
【産業上の利用可能性】
【００６８】
本発明は、例えば超電導モータ、限流器など、各種電力機器に用いられる酸化物超電導線材に利用することができる。
【符号の説明】
【００６９】
１…基材、２…中間層、３…酸化物超電導層、５、５Ｂ…超電導積層体、７…銀層、８…金属安定化層、１０、１０Ｂ…酸化物超電導線材、１１、１１Ｂ…溝加工部、１２…はんだ層、１３…レーザー加工機、２０…はんだテープ、３０…酸化物超電導線材の製造装置、３１…第１リール装置、３２…第２リール装置、３３…巻き取り装置、４０…折り曲げ機構、５０…はんだ沿わせ機構、５１…搬送ローラ、６０…固定機構、６１…本加熱機構（加熱部）、６２…加圧ローラ
【図１】
2012209189.tif 000003
【図２】
2012209189.tif 000004
【図３】
2012209189.tif 000005
【図４】
2012209189.tif 000006
【図５】
2012209189.tif 000007
【図６】
2012209189.tif 000008
【図７】
2012209189.tif 000009